(57)【要約】      （修正有）【課題】コイルの導体材料に酸素含有量が多く亜酸化銅粒子を含む銅を用いた場合でも、接続部に欠陥が発生し難いコイル導体材料を有する回転電機を提供する。【解決手段】質量％で、酸素が０．０００１〜０．０５００％、銀が０．０００１〜０．５０００％、マグネシウムが０．０００１〜０．０２００％、残部が不可避不純物及び銅からなる導体材料で、固定子及び／または回転子のコイルを構成したことを特徴とする回転電機。【選択図】なし【特許請求の範囲】
【請求項１】
質量％で、酸素が０．０００１〜０．０５００％、銀が０．０００１〜０．５０００％、マグネシウムが０．０００１〜０．０２００％、残部が不可避不純物及び銅からなる導体材料で、固定子及び／または回転子のコイルを構成したことを特徴とする回転電機。
【請求項２】
請求項１において、ロウ付け、摩擦攪拌接合または溶融溶接のいずれかを用いて、前記固定子及び／または回転子の接続部に、前記導体材料を接続することを特徴とする回転電機。
【請求項３】
請求項２において、前記導体材料の酸素が０．０００１〜０．００５０質量％の場合に、溶融溶接を用いることを特徴とする回転電機。
【請求項４】
請求項１乃至３のいずれかにおいて、前記回転電機が、発電機またはモータであることを特徴とする回転電機。
【発明の詳細な説明】
【技術分野】
【０００１】
本発明は、発電機、モータなどの回転電機に関する。  
【背景技術】
【０００２】
これまで、発電機、モータなどの回転電機において、固定子および回転子のコイルを形成する銅系導体材料の接続方法に導体材料を溶かし込むアーク溶接、ＴＩＧ溶接などの溶融溶接を用いる場合、導体材料の溶接欠陥を防止するために、導体材料に酸素含有量の少ない銅を用いていた（下記特許文献）。
【０００３】
従来の発電機、モータなどの回転電機において、固定子及び回転子のコイルを構成する導体材料に酸素含有量が多く亜酸化銅粒子を含む銅を用いた場合、その接続にアーク溶接、ＴＩＧ溶接などの溶融溶接を適用すると溶接欠陥が発生しやすい。また、溶融溶接による溶接欠陥を防止するために固定子及び回転子のコイルの導体材料に酸素含有量が少なく亜酸化銅粒子を含まない銅を用いた場合、焼鈍状態では、亜酸化銅粒子を含む銅に比べて定常クリープ速度が速くてクリープ変形しやすい。また、導体材料に亜酸化銅粒子を含んでいても、微量の硫黄（Ｓ）を含んでいるので、この硫黄が結晶粒界に偏析してクリープ強度を低くしている。このためコイルが運転寿命期間中にクリープ変形あるいはクリープ破断しないよう構造設計する必要があり、その結果、コイルの支持構造が複雑になる。
【先行技術文献】
【特許文献】
【０００４】
【特許文献１】特開２００１−２３１２０５号公報
【特許文献２】特開２００３−２６８４６６号公報
【発明の概要】
【発明が解決しようとする課題】
【０００５】
本発明の目的は、コイルの導体材料に酸素含有量が多く亜酸化銅粒子を含む銅を用いた場合でも、接続部に欠陥が発生し難いコイル導体材料を有する回転電機を提供することにある。
【課題を解決するための手段】
【０００６】
回転電機は、質量％で、酸素が０．０００１〜０．０５００％、銀が０．０００１〜０．５０００％、マグネシウムが０．０００１〜０．０２００％、残部が不可避不純物及び銅からなる導体材料で、固定子及び／または回転子のコイルを構成することを特徴とする。
【発明の効果】
【０００７】
本発明によれば、コイルの導体材料に酸素含有量が多く亜酸化銅粒子を含む銅を用いた場合でも、接続部に欠陥が発生し難いコイル導体材料を有する回転電機を提供することができる。
【発明を実施するための形態】
【０００８】
以下、本発明を詳細に説明する。
【０００９】
本発明は、回転電機における固定子及び回転子のコイル導体材料に組成範囲を限定した銅を用いることにあり、その導体材料を溶接または摩擦撹拌接合またはロウ付けして接続することにより作製されたコイルを用いた回転電機である。
【００１０】
具体的には、質量％で、酸素が０．０００１〜０．０５００％、銀が０．０００１〜０．５０００％、マグネシウムが０．０００１〜０．０２００％、残部が不可避不純物及び銅からなる導体材料をコイルに用いた回転電機である。
【００１１】
また、上記導体材料をアーク溶接、ＴＩＧ溶接、などで溶融溶接あるいは摩擦撹拌接合（ＦＳＷ）あるいはリンが４.８〜６.０％、銀が９.０〜１５.５％、残部が不可避不純物及び銅からなるリン銅ロウでロウ付けして接続することにより作製されたコイルを用いた回転電機である。
【００１２】
溶融溶接は導体材料の酸素が０．０００１〜０．００５０％の場合に適用し、摩擦撹拌接合及びロウ付けは導体材料の酸素が０．０００１〜０．０５０％の場合に適用する。
【００１３】
本発明の導体材料の断面形状は、板、帯、条、棒、線、管などのいずれでもよい。
【００１４】
また、本発明は、上記に述べられている接続構造を使用している発電機、モータなどの回転電機である。
【００１５】
本発明の導体材料は、マグネシウム添加により硫化物を形成して粒界に偏析する硫黄（Ｓ）が少ないため、引張応力が作用しても粒界のボイド形成が抑制されるので室温から３００℃でのクリープ強度が高い。
【００１６】
また、本発明の導体材料をリン銅ロウでロウ付けした接続構造は、導体材料の接続にリン銅ロウを用いるので、フラックスを必要としない。このため、フラックス除去の工程が省略できる。また、リン銅ロウによって導体材料を接続する場合には、導体材料の接続構造にリン銅ロウを設置（置きロウ）または供給（挿しロウ）し、アセチレンガスバーナ、プロパンガスバーナ、誘導コイル、ＴＩＧトーチなどによって、７００〜８５０℃の温度で１０〜２００秒加熱して、リン銅ロウを溶かすが、母材への入熱が少ないため母材の局部的溶融・凝固が起きないので割れる懸念が無い。
【００１７】
また、本発明の導体材料を摩擦撹拌接合した接続構造は、母材を溶かさないので割れる懸念が無い。
【００１８】
以下に、導体材料に含まれている元素の効果と、その組成（単位は質量％）の範囲の限定理由について述べる。
【００１９】
酸素（Ｏ）は、その素材製造工程から不可避的に０．０００１％以上含まれる。また酸素は導体材料の中に亜酸化銅粒子を生成して定常クリープ（二次クリープ）速度を遅くすることにより破断寿命を増してクリープ強度を高めるので０．０００１％以上添加する。しかし、酸素は導体材料の導電率を低下させる元素である。このため、酸素の範囲は０．０００１〜０．０５００％である。
【００２０】
銀（Ａｇ）は、その素材製造工程から不可避的に０．０００１％以上含まれる。また銀は導体材料の銅に固溶して定常クリープ（二次クリープ）速度を遅くすることにより破断寿命を増してクリープ強度を高めるので０．０００１％以上添加する。しかし、銀は導体材料の導電率を低下させる元素である。このため、銀の範囲は０．０００１〜０．５０００％とする。
【００２１】
マグネシウム（Ｍｇ）は、導体材料の硫黄（Ｓ）と結合して硫化物を生成して粒界に偏析する硫黄濃度を低めて導体材料の粒界での結合力を増すことによりクリープ強度を高める元素であり、０．０００１％以上必要である。しかし、０．０２００％を超えと導体材料の導電率を低下させる。このため、マグネシウムの範囲は０．０００１〜０．０２００％とする。
【００２２】
本発明の導体材料をリン銅ロウでロウ付けした接続構造を使用している発電機、モータなどの回転電機はクリープ強度が高く、母材の割れなどの欠陥が無いので、接続部の信頼性が高いという効果がある。
【００２３】
以下、表１、表２を用いて説明する。
【００２４】
表１に示す化学成分の導体材料を溶解、鋳造、熱間鍛造後、焼鈍、冷間加工、焼鈍の繰返し工程によって厚さ２ｍｍ、幅２０ｍｍの線材として製作した。最終状態は６００℃で1時間の焼鈍状態である。本発明のＮｏ．３〜Ｎｏ．８の導体材料及び比較材のＮｏ．１及びＮｏ．２の導体材料から長さ１００ｍｍの試験片を採取し、試験温度１３０℃において１２７ＭＰａの公称応力を負荷させて破断時間を測定する方法によってクリープ強度を評価した。
【００２５】
【表１】
2016020516.tif 000002
【００２６】
その結果を表２に示す。
【００２７】
比較材のＮｏ．２はＮｏ．１よりも酸素含有量が多く組織中に亜酸化銅粒子を生成するために結晶粒が微細となりクリープ破断時間が長くクリープ強度が高い。本発明の導体材料でも酸素を含むＮｏ．３〜Ｎｏ．５は酸素を含まないＮｏ．６〜Ｎｏ．８よりもクリープ破断時間が長くクリープ強度が高い。また本発明の導体材料は酸素量がほぼ同じのマグネシウムを含まない比較材に比べて、クリープ破断時間が長いことから高いクリープ強度が得られている。
【００２８】
【表２】
2016020516.tif 000003
【００２９】
図１は本発明の回転電機の一例としてタービン発電機の例を示している。１回転子コイル及び２固定子コイルに本発明の導体材料を用いる。また、３回転子コイル接続部及び４固定子コイル接続部にロウ付けまたは摩擦撹拌接合または溶融溶接を適用する。本発明によれば信頼性の高い回転電機が得られる。
【００３０】
本発明のコイル導体材料および接続構造を用いた回転電機は、ディーゼルエンジン、風力、ガスタービン、蒸気タービンなどによって駆動される発電機や、電気で駆動されるモータなどに利用できる。
【図面の簡単な説明】
【００３１】
【図１】本発明の一実施形態であるタービン発電機の構造を示す図。
【符号の説明】
【００３２】
１…回転子コイル、２…固定子コイル、３…回転子コイル接続部、４…固定子コイル接続部、５…リテイニングリング、６…コレクタリング、７…本体ラジアルファン、８…軸受、９…回転子軸、１０…鉄心、１１…固定子フレーム、１２…高電圧ブッシング。
【図１】
2016020516.tif 000004